(57)【要約】【課題】高活性の光触媒機能を有し、紫外線照射の際の特有の臭い発生を低減できる光触媒材料を提供すること。【解決手段】卑金属がまだ表面に担持されていない状態の光触媒材料（原光触媒材料）を得る原光触媒材料作製工程Ｐ１と、工程Ｐ１により得られた原光触媒材料の表面に卑金属微粒子を担持する卑貴金属担持工程Ｐ３により、卑金属が担持された光触媒材料を製造する。卑金属担持工程Ｐ３は光析出法により、原光触媒材料を卑金属化合物溶液に浸漬する溶液処理工程Ｐ３１と、工程Ｐ３１において卑金属が担持された光触媒材料に紫外光を照射する紫外線処理工程Ｐ３２と、工程Ｐ３２により処理された光触媒材料を乾燥する乾燥工程Ｐ３３と、から構成する。【選択図】  図３
2005261988.tif 000002
【特許請求の範囲】
【請求項１】
光触媒材料担持体に担持して光触媒体を構成するための光触媒材料であって、該光触媒材料には金属または金属化合物の少なくともいずれか一方の微粒子が担持されていることを特徴とする、光触媒材料。
【請求項２】
光触媒材料担持体に担持して光触媒体を構成するための光触媒材料であって、該光触媒材料には卑金属または卑金属化合物の少なくともいずれか一方の微粒子が担持されていることを特徴とする、光触媒材料。
【請求項３】
光触媒材料担持体に担持して光触媒体を構成するための光触媒材料であって、該光触媒材料には卑金属、およびその卑金属の化合物双方の微粒子が混在して担持されていることを特徴とする、光触媒材料。
【請求項４】
前記光触媒が酸化チタンであり、前記卑金属または卑金属化合物はＣｕ、Ｆｅ、Ｎｉ、Ｚｎ、Ｃｏ、Ｖ、Ｚｒ、Ｍｎ、Ｓｎ、Ｃｒ、Ｗ、Ｍｏ、Ｎｂ、Ｔａまたはこれらの化合物のうちの少なくとも１種であることを特徴とする、請求項２または３に記載の光触媒材料。
【請求項５】
前記光触媒材料は、光触媒材料担持体の表面に固定されるための基部、または光触媒材料担持体の表面に固定されている基部と、該基部から伸長する柱状の光触媒結晶体と、からなる光触媒材料であることを特徴とする、請求項２ないし４のいずれかに記載の光触媒材料。
【請求項６】
前記光触媒材料が、前記基部は結晶核等からなり、前記柱状の光触媒結晶体はその内部が中空の柱状構造をとるものであることを特徴とする、請求項５に記載の光触媒材料。
【請求項７】
前記光触媒結晶体内部に光触媒微粒子からなる構造が存在していることを特徴とする、請求項６に記載の光触媒材料。
【請求項８】
請求項２ないし７のいずれかに記載の光触媒材料であって、触媒担持面積が７５ｍｍ×７５ｍｍの光触媒材料担持体上に担持された担持量約０．１ｇの光触媒を用いてなる該光触媒材料を用いてアセトアルデヒドガスを分解させた場合に、容積２０リットルのガラス製容器中のアセトアルデヒドガス濃度を２０ｐｐｍから１ｐｐｍ以下にするための所要時間が５分以上１０分以下であることを特徴とする、光触媒材料。
【請求項９】
光触媒材料担持体と、該光触媒材料担持体上に担持された請求項２ないし８のいずれかに記載の光触媒材料と、からなる光触媒体。
【請求項１０】
卑金属またはその化合物が担持されていない光触媒材料（以下、「原光触媒材料」という。）を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料に紫外光を照射することにより卑金属またはその化合物を原光触媒材料の表面に還元析出させて担持する紫外線処理工程と、を備えてなることを特徴とする、光触媒材料製造方法。
【請求項１１】
卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料を乾燥する乾燥工程と、該乾燥工程で処理された光触媒材料を熱処理する熱処理工程と、を備えてなることを特徴とする、光触媒材料製造方法。
【請求項１２】
前記熱処理工程の後に、前記光触媒材料表面に担持された酸化状態の卑金属微粒子を還元するための還元工程を設けることを特徴とする請求項１１に記載の光触媒材料製造方法。
【請求項１３】
卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、熱ＣＶＤ法、プラズマＣＶＤ法またはその他の化学的蒸着法により原光触媒材料の表面に卑金属またはその化合物微粒子を担持させる化学的蒸着工程であることを特徴とする、光触媒材料製造方法。
【請求項１４】
卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、卑金属化合物溶液を熱した原光触媒材料表面に噴霧することによって熱分解し、これにより卑金属またはその化合物を原光触媒材料の表面に担持する噴霧熱分解工程であることを特徴とする、光触媒材料製造方法。
【請求項１５】
卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料に還元剤を加えることにより卑金属またはその化合物を原光触媒材料の表面に析出させる還元剤添加工程を備えてなることを特徴とする、光触媒材料製造方法。
【請求項１６】
卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、スパッタリング法、真空蒸着法、またはその他の物理的蒸着法により原光触媒材料の表面に卑金属またはその化合物微粒子を原光触媒材料の表面に担持させる物理的蒸着工程であることを特徴とする、光触媒材料製造方法。
【発明の詳細な説明】
【０００１】
【発明の属する技術分野】
本発明は光触媒材料とその製造方法に関し、特に、低コストで高活性の光触媒機能を発揮することができ、かつ紫外線照射の際に発生する特有の臭いを低減することのできる酸化物光触媒材料とその製造方法に関する。
【０００２】
【従来の技術】
酸化チタンに代表される酸化物光触媒は、そのバンドギャップ以上のエネルギーを持つ波長の光を照射すると、光励起により伝導帯に電子を生じ、価電子帯に正孔を生じ、それらの強力な還元力や酸化力により、光触媒に接触してくる有機物や窒素酸化物を水や炭酸ガスなどに分解するものであり、防汚、防臭、抗菌機能等を有している。係る機能を利用した環境浄化方法、装置が種々提供されてきたが、環境浄化方法のさらなる高性能化および高効率化を図るためには、酸化物光触媒自体の光触媒機能の高活性化が求められる。一方では、酸化物光触媒材料の取扱い性や、環境浄化装置への組み込みが容易であることが求められ、したがって、光触媒機能と取扱い性の双方を向上させることが重要である。
【０００３】
特に粉末状酸化物光触媒における上述のような課題を解決するために、特開平８−２６６９１０、特開平９−１９２４９８等に開示される真空蒸着法、特開平８−３０９２０４、特開平１１−１２７２０等に開示されるスパッタリング法、特開平７−１００３７８、特開平１０−１８０１１８等に開示されるゾル−ゲル法など、これまで数多くの酸化物光触媒の作製技術が提案されているが、光触媒機能の高活性化という点からは、満足なものが得られてはいなかった。
【０００４】
また、光触媒体の表面状態を制御する技術として特開平９―５７９１２号公報、特開平１０−３６１４４号公報、特開平１０―５７８１７号公報および特開平１０―２３１１４６号公報が開示されている。これらは、酸化ケイ素膜を多孔質に形成したり、酸化チタン膜やガラス基板に微細加工を施すことにより表面上に凹凸を設けて、光触媒が露出する表面の面積を増大させることによって光触媒機能を向上させるというものであるが、必ずしも顕著な向上は達成できなかった。また基板の加工、膜の加工、下地層の挿入などコスト面でも問題があった。
【０００５】
また、光触媒体表層部を構成する結晶を制御する技術として、特開平２０００―２８８４０３が開示されているが、これは、結晶粒を楕円形又は半楕円形にすることで光触媒体の露出する表面積が増加し、光触媒機能が向上するというものであるが、必ずしも顕著な機能向上は認められず、より高活性の光触媒機能を有し、かつ取扱い性に優れた酸化物光触媒が求められている。
【０００６】
係る状況下、本願発明者らは、結晶形状の制御による酸化物光触媒の高活性化に主眼を置き、化学的蒸着法（以下、「ＣＶＤ法」ともいう。）、物理的蒸着法（以下、「ＰＶＤ法」ともいう。）等の各種製法、および、有機金属化合物または無機金属化合物を用いたゾル−ゲル法による酸化物光触媒の作製について鋭意検討した。その結果、ＣＶＤ法またはＰＶＤ法などの各種製法により作製した結晶核を有機金属化合物もしくは無機金属化合物から成るゾル溶液中に入れ、または該結晶核にゾル溶液を塗布し、固化、熱処理して、酸化チタン結晶を該結晶核より成長させる方法を見出した。そして該結晶核より成長させた酸化チタン結晶の結晶形状が柱状結晶を成し、かつその結晶内部が中空構造を成す、柱状中空構造の結晶（以下、「柱状中空結晶」ともいう。）とすることで、高活性の光触媒機能が得られることを突き止めた。そしてこの発見に基づいて新規なる光触媒材料を発明し、開示した（特許文献１および２参照。）。
【０００７】
この柱状中空構造を有する酸化チタン結晶による光触媒材料は、光触媒材料担持体の表面に固定されるための基部と、該基部から伸長する、中空の柱状構造である柱状中空構造をとる光触媒結晶体と、から主として構成されており、たとえば、ガラス、金属、セラミックスまたは網目状構造を有する繊維等の各種の基板などの光触媒材料担持体上に担持される、結晶核などの基部から柱状中空構造の酸化チタン結晶が成長している構造を有する（特許文献１および２参照。）。ここで、柱状の結晶とは、角柱、円柱状等の結晶形状、または枝分かれした樹枝状の結晶形状、柱状結晶が複数本成長する途中で融合した形状などを全て含んだ総称である。
【０００８】
得られた光触媒材料は、担持体である基材に固着しているため、紛末状光触媒のような飛散の問題を解決することができた。また、濃度２０ｐｐｍのアセトアルデヒドガスを１ｐｐｍ以下にまで減少させるのに要する時間は、粉末状光触媒と比較して約５０％となり、アセトアルデヒドガス分解速度が約２倍になるなど、光触媒として極めて高活性であり、大気浄化システムなどその実用化にも非常に有効なものが得られた。
【０００９】
【特許文献１】
特開２００２−２５３９７５号公報（文献全体。）
【特許文献２】
特開２００２−２５３９６４号公報（文献全体。）
【００１０】
【発明が解決しようとする課題】
しかし、従来に例を見ない極めて高活性を示す、高度な実用性を備えた光触媒材料が得られるようになって初めて、新たな課題が顕在化した。それは、酸化チタン表面からある特有の臭いが発生することである。この臭いは、従来の粉末状酸化チタンでも同様に発生することが実験により確認されたため、酸化チタン表面に吸着された何らかの物質が光触媒作用により酸化または還元されて発生しているものであり、光触媒特有のものとも考えられる。また、この臭いは酸化チタン光触媒に紫外線を照射している時は常に発生しており、特に紫外線を照射した直後ではかなり強い臭いを発することも明らかとなった。一方、環境浄化装置の性能を向上させ、その利用範囲を拡大するためには、さらなる光触媒の高性能化を極めていくことが重要である。
【００１１】
本発明の解決しようとする課題は、より高い分解性能を有するとともに、紫外線照射の際に発生する特有の臭いを低減することのできる酸化物光触媒材料とその製造方法を提供することである。
【００１２】
【課題を解決するための手段】
本願発明者らは上記課題について鋭意検討した結果、金属またはその化合物を担持した光触媒材料とすることにより解決できることを見出し、本発明を完成するに至った。すなわち、本願で特許請求される発明は以下のとおりである。
【００１３】
（１）光触媒材料担持体に担持して光触媒体を構成するための光触媒材料であって、該光触媒材料には金属または金属化合物の少なくともいずれか一方の微粒子が担持されていることを特徴とする、光触媒材料。
【００１４】
（２）光触媒材料担持体に担持して光触媒体を構成するための光触媒材料であって、該光触媒材料には卑金属または卑金属化合物の少なくともいずれか一方の微粒子が担持されていることを特徴とする、光触媒材料。
【００１５】
（３）光触媒材料担持体に担持して光触媒体を構成するための光触媒材料であって、該光触媒材料には卑金属、およびその卑金属の化合物双方の微粒子が混在して担持されていることを特徴とする、光触媒材料。
【００１６】
（４）前記光触媒が酸化チタンであり、前記卑金属または卑金属化合物はＣｕ、Ｆｅ、Ｎｉ、Ｚｎ、Ｃｏ、Ｖ、Ｚｒ、Ｍｎ、Ｓｎ、Ｃｒ、Ｗ、Ｍｏ、Ｎｂ、Ｔａまたはこれらの化合物のうちの少なくとも１種であることを特徴とする、（２）または（３）の光触媒材料。
【００１７】
（５）前記光触媒材料は、光触媒材料担持体の表面に固定されるための基部、または光触媒材料担持体の表面に固定されている基部と、該基部から伸長する柱状の光触媒結晶体と、からなる光触媒材料であることを特徴とする、（２）ないし（４）のいずれかの光触媒材料。
【００１８】
（６）前記光触媒材料が、前記基部は結晶核等からなり、前記柱状の光触媒結晶体はその内部が中空の柱状構造をとるものであることを特徴とする、（５）の光触媒材料。
【００１９】
（７）前記光触媒結晶体内部に光触媒微粒子からなる構造が存在していることを特徴とする、（６）の光触媒材料。
【００２０】
（８）（２）ないし（７）のいずれかの光触媒材料であって、触媒担持面積が７５ｍｍ×７５ｍｍの光触媒材料担持体上に担持された担持量約０．１ｇの光触媒を用いてなる該光触媒材料を用いてアセトアルデヒドガスを分解させた場合に、容積２０リットルのガラス製容器中のアセトアルデヒドガス濃度を２０ｐｐｍから１ｐｐｍ以下にするための所要時間が５分以上１０分以下であることを特徴とする、光触媒材料。
【００２１】
（９）光触媒材料担持体と、該光触媒材料担持体上に担持された（２）ないし（８）のいずれかの光触媒材料と、からなる光触媒体。
【００２２】
（１０）卑金属またはその化合物が担持されていない光触媒材料（以下、「原光触媒材料」という。）を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料に紫外光を照射することにより卑金属またはその化合物を原光触媒材料の表面に還元析出させて担持する紫外線処理工程と、を備えてなることを特徴とする、光触媒材料製造方法。
【００２３】
（１１）卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料を乾燥する乾燥工程と、該乾燥工程で処理された光触媒材料を熱処理する熱処理工程と、を備えてなることを特徴とする、光触媒材料製造方法。
【００２４】
（１２）前記熱処理工程の後に、前記光触媒材料表面に担持された酸化状態の卑金属微粒子を還元するための還元工程を設けることを特徴とする（１１）の光触媒材料製造方法。
【００２５】
（１３）卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、熱ＣＶＤ法、プラズマＣＶＤ法またはその他の化学的蒸着法により原光触媒材料の表面に卑金属またはその化合物微粒子を担持させる化学的蒸着工程であることを特徴とする、光触媒材料製造方法。
【００２６】
（１４）卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、卑金属化合物溶液を熱した原光触媒材料表面に噴霧することによって熱分解し、これにより卑金属またはその化合物を原光触媒材料の表面に担持する噴霧熱分解工程であることを特徴とする、光触媒材料製造方法。
【００２７】
（１５）卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、原光触媒材料に卑金属化合物溶液を用いた浸漬または塗布等の処理を施す溶液処理工程と、該溶液処理工程で処理された光触媒材料に還元剤を加えることにより卑金属またはその化合物を原光触媒材料の表面に析出させる還元剤添加工程を備えてなることを特徴とする、光触媒材料製造方法。
【００２８】
（１６）卑金属またはその化合物が担持されていない光触媒材料を得る原光触媒材料作製工程と、得られた原光触媒材料の表面に卑金属またはその化合物微粒子を担持するための卑金属担持工程とからなる光触媒材料製造方法であって、該卑金属担持工程は、スパッタリング法、真空蒸着法、またはその他の物理的蒸着法により原光触媒材料の表面に卑金属またはその化合物微粒子を原光触媒材料の表面に担持させる物理的蒸着工程であることを特徴とする、光触媒材料製造方法。
【００２９】
つまり本発明は、光触媒材料、殊に本願発明者らが既に提案した柱状中空構造を有する酸化チタン光触媒結晶からなる光触媒材料の表面に金属、またはその化合物の微粒子を担持させることにより、低コストで分解性能を大幅に向上させ、さらに紫外線照射の際の特有の臭いの発生を低減、あるいはその発生をなくすることができるというものであり、用いられる金属等は、卑金属またはその化合物、あるいは貴金属またはその化合物であってもよい。
【００３０】
前記酸化チタン光触媒結晶は、有機金属化合物または無機金属化合物のゾル溶液中に結晶核を入れ、または結晶核にゾル溶液を塗布し、固化、熱処理して該結晶核より成長させることを特徴とする。柱状中空構造を有する酸化チタン結晶自体も既に非常に高活性であるが、これに金属またはその化合物の微粒子を担持させることでさらにその活性を向上させることができ、アセトアルデヒド等の有機有害物質の分解効率を、前記柱状中空構造を有する光触媒材料と比較して約２倍、あるいはそれ以上にまで、従来の粉末状光触媒と比較すれば約４倍にまで、大幅に向上させることができる。
【００３１】
すなわち本発明に係る代表的な酸化物光触媒材料の一つは、結晶核から成長させた柱状中空構造を有する酸化チタン結晶であって、その表面に、たとえばＣｕ等の卑金属またはその化合物の微粒子を担持させたものであり、その担持は、卑金属またはその化合物担持前の光触媒材料に、光析出法、湿式法、ＰＶＤ法、ＣＶＤ法、噴霧熱分解法（以下、「ＳＰＤ法」ともいう。）等の方法により卑金属等を担持させることにより行う。
【００３２】
本発明において、光触媒結晶の形状が柱状とは、角柱状、円柱状、棒状、その他柱状の立体構造をとるものをすべて含み、また該柱状結晶は鉛直方向に真っ直ぐに伸びるもの、傾斜状に伸びるもの、湾曲しながら伸びるもの、枝状に分岐して伸びるもの、柱状結晶が複数本成長し途中で融合したもの等を含む。
【００３３】
結晶核はスパッタリング法、真空蒸着法等のＰＶＤ法、またはＣＶＤ法で作製した結晶核のみならず、その種類は単結晶、多結晶体、その他を広く用いることができる。また結晶核としては、通常の化学反応に見られる様に明らかに核と認められないようなもの、たとえば基板上の傷等を核の代替物とすることも可能である。柱状結晶構造は、結晶核上に一つ以上の柱状結晶を成長させ、結晶核とその上に成長させる柱状結晶が同一方位に成長し、典型的なものでは柱状結晶の内部は中空構造を有していることを特徴とする。柱状結晶構造を有する光触媒は、従来の他の結晶形状を有するものに比べて分解対象物との接触効率が良く、分解性能が飛躍的に向上する。
【００３４】
なお本願発明者らは先に、本発明とは別に、柱状中空結晶の外壁部をドライエッチングやウェットエッチング等の手法を用いて一部取り除き、光触媒微粒子からなる構造を含む中空構造となっている内部を外部に露出させる技術により、外壁部を取り除かない柱状中空結晶と比較して分解性能を高める方法を、非公知の特許出願において提案した（出願番号、特願２００１−３９２８０４）。この方法と、本発明の貴金属微粒子担持の柱状中空結晶光触媒材料の製造方法とを併用することにより、その相乗効果によって、さらに光触媒材料の分解性能を高めることができる。
【００３５】
この場合、前記柱状中空結晶の中空内部構造を外部に露出させる手法としては、ドライエッチング手法、ウェットエッチング手法、機械的方法が有効である。ドライエッチング手法には物理的エッチング方法と化学的エッチング方法がある。物理的エッチング方法としてはイオンエッチング法、プラズマエッチング法等があり、化学的エッチング方法としてはガスエッチング法等がある。ウェットエッチング手法は、強無機酸、強酸化剤、フッ化物などを基礎的な組成として含むエッチング溶液を用いるものである。さらに機械的方法とは、柱状中空結晶を研磨することによって中空内部構造を表面に露出させる方法である。これらの方法により、柱状中空結晶の外壁部が一部取り除かれ、中空内部構造が外部に露出し、高活性の光触媒機能が得られる。
【００３６】
また、柱状中空の酸化チタン結晶作製工程において、１５℃／ｍｉｎ〜１０５℃／ｍｉｎ、または２０℃／ｍｉｎ〜１００℃／ｍｉｎの昇温速度で熱処理することにより、結晶形成に大きく寄与する熱伝導速度が上昇し、柱状構造の外壁部を構成する結晶の結晶密度が低くなることによって柱状中空結晶の中空内部構造が露出し、光触媒機能の高活性化を達成することもできる。
【００３７】
本発明の「卑金属担持工程」とは、原光触媒材料に非金属、またはその化合物の微粒子を担持する工程をいう。
【００３８】
【発明の実施の形態】
以下、本発明を、図面によりさらに詳細に説明する。
【構成】
図１は本発明の光触媒材料の外観を示す概念図である。図において本光触媒材料８は、たとえば、ガラス、金属、セラミックスまたは網目状構造を有する繊維等の各種の基板などの光触媒材料担持体１に担持して光触媒体１８を構成するための光触媒材料８であって、該光触媒材料８には金属または金属化合物の少なくともいずれか一方の微粒子４が担持されていることを主たる構成とする（請求項１）。図は概念図であり、特に光触媒材料８に対する金属またはその化合物の微粒子４の大きさは強調され、またその分布状態も概念的に表されている。
【００３９】
図において微粒子４としては、（ａ）特定の金属の微粒子のみの場合、（ｂ）特定の金属の酸化物等の化合物のみの場合、（ｃ）特定の金属単体およびその金属の酸化物等の化合物の場合、が含まれ、その他異なる種類の金属、異なる種類の金属化合物があらゆる混合状態で混在している場合をも含む。したがって、たとえば（ｃ）の場合の例として、Ｐｔと、その塩化物であるＰｔＣｌ２の各微粒子の双方が混在して担持されている場合も、本発明の態様として含まれる。
【００４０】
図において本発明の光触媒材料８は、光触媒材料担持体１に担持して光触媒体１８を構成するものであって、該光触媒材料８には卑金属または卑金属化合物の少なくともいずれか一方の微粒子４が担持されている構成とすることができる（請求項２）。したがって、微粒子４としてはたとえば、Ｃｕのみを担持することも、その酸化物であるＣｕＯのみを担持することも、あるいはその双方を混在させて担持することもできる（請求項３参照）。
【００４１】
図において本発明の光触媒材料８は、光触媒材料担持体１に担持して光触媒体を１８を構成するものであって、該光触媒材料８には卑金属、およびその卑金属の化合物双方の微粒子４が混在して担持されている構成とすることができる（請求項３）。また、該光触媒としては酸化チタンを用い、該卑金属等としてはＣｕ、Ｆｅ、Ｎｉ、Ｚｎ、Ｃｏ、Ｖ、Ｚｒ、Ｍｎ、Ｓｎ、Ｃｒ、Ｗ、Ｍｏ、Ｎｂ、Ｔａまたはこれらの化合物のうちの少なくとも１種を用いることができる（請求項４）。したがってたとえば、微粒子４としてＣｕ、およびその酸化物であるＣｕＯの双方が混在して担持される構成をとることができる。またたとえば、ＮｉおよびＶ２Ｏ５のように、異なる元素の単体および化合物を任意に組み合わせて担持させることも可能である。
【００４２】
図１において上述した本発明の各光触媒材料８は、たとえばガラス、金属、セラミックスまたは網目状構造を有する繊維等の各種の基板などの光触媒材料担持体１上に担持されることにより、取り扱いやすい形態の光触媒体１８を構成することができる（請求項９参照。）。
【００４３】
【作用】
図において、本発明の光触媒材料８は、光触媒材料担持体１の表面に固定されていて、その表面にはＣｕ等の金属等の微粒子４が担持された状態となっている。このように、金属等の微粒子４が担持された構成をとることにより本光触媒材料８は、光触媒効果を得るために紫外線によって光励起を行う際、その紫外線照射による特有の臭いの発生が低減され、あるいは臭いの発生がなくなる。臭い発生を低減する効果は、Ｐｔ等の貴金属を用いた場合でも有効に認められるが、Ｃｕ等の卑金属またはこれらの化合物によって、より顕著に作用させることができる。
【００４４】
また、金属等の微粒子４は、その粒径がより小さくなるように構成することにより、アセトアルデヒド等の有機有害物質の分解が促進され、分解性能が向上する。
【００４５】
【構成】
図２は、本発明の柱状中空構造を有する酸化チタン結晶による光触媒材料の外観を示す概念図である。図において本光触媒材料１０は、光触媒材料担持体１の表面に固定されるための、または光触媒材料担持体１の表面に固定されている基部２と、該基部２から伸長する柱状の光触媒結晶体３とからなり、ガラス、金属、セラミックスまたは網目状構造を有する繊維等の各種の基板などの光触媒材料担持体１に担持して光触媒体２０を構成するものであって、該光触媒材料１０には卑金属または卑金属化合物のうち少なくともいずれか一方の微粒子５が担持されていることを主たる構成とする（請求項５）。図は概念図であり、特に光触媒材料１０に対する卑金属またはその化合物の微粒子５の大きさは強調され、またその分布状態も概念的に表されている。
【００４６】
したがって微粒子５としては、たとえば上述したように、Ｃｕのみを担持することも、その酸化物であるＣｕＯのみを担持することも、あるいはその双方を混在させて担持することもできる（請求項２、３参照）。
【００４７】
図において本発明の光触媒材料８に担持される金属等の微粒子４は、卑金属または卑金属化合物の微粒子とすることができる。また、該光触媒としては酸化チタンを用い、該卑金属等としてはＣｕ、Ｆｅ、Ｎｉ、Ｚｎ、Ｃｏ、Ｖ、Ｚｒ、Ｍｎまたはこれらの化合物のうちの少なくとも１種を用いることができる。すなわち本発明の光触媒材料１０は、たとえば、該光触媒材料担持体１上に担持される、結晶核などの基部２から柱状構造の酸化チタン結晶が光触媒結晶体３として成長し、該基部２および該光触媒結晶体３の表面にはＣｕ等の貴金属微粒子５が担持されている構造を有する。
【００４８】
図において本光触媒材料１０は、前記基部２が結晶核等からなり、前記光触媒結晶体３は、中空の柱状構造（以下、「柱状中空構造」ともいう。）をとるものとすることができ（請求項６）、また該光触媒結晶体３内部には、図示しない光触媒粒子からなる構造６（以下、「結晶粒子」ともいう。）が存在している構成とすることができる（請求項７）。
【００４９】
前記結晶核としては、スパッタリング法、真空蒸着法等のＰＶＤ法、またはＣＶＤ法で作製した結晶核のみならず、その種類は単結晶、多結晶体、粉体、セラミックス、金属の熱酸化膜、陽極酸化膜のいずれでも用いることができる。また結晶核としては、通常の化学反応に見られる様に明らかに核と認められないようなもの、たとえば基板上の傷、異物の突起等のように、基板上にあって基板とは相違する状態を有する部分を核の代替物とすることも可能である。柱状結晶構造は、結晶核上に一つ以上の柱状結晶を成長させ、結晶核とその上に成長させる柱状結晶が同一方位に成長し、典型的なものでは柱状結晶の内部は中空構造となっていることを特徴とする。
【００５０】
図２において、上述した本発明の各光触媒材料１０は、たとえばガラス、金属、セラミックスまたは網目状構造を有する繊維等の各種の基板などの光触媒材料担持体１上に担持されることにより、取り扱いやすい形態の光触媒体２０を構成することができる（請求項９）。
【００５１】
【作用】
図２において本発明の光触媒材料１０は、基部２において光触媒材料担持体１の表面に固定されていて、該基部２から伸長する光触媒結晶体３および該基部２の表面にはＣｕ等の卑金属等の微粒子５が担持された状態となっている。光触媒結晶体３は柱状構造をとることによりその表面積が増大しており、既に光触媒機能が高活性となっているが、その表面に卑金属等の微粒子５が担持されていることにより、アセトアルデヒド等の有機有害物質の分解効率はさらに高くなり、卑金属等の微粒子を担持しない場合と比較して、約２倍の分解効率が得られる。
【００５２】
たとえば、本発明の光触媒材料１０においては、触媒担持面積が７５ｍｍ×７５ｍｍの光触媒材料担持体上に担持された担持量約０．１ｇの光触媒を用いてなる該光触媒材料１０を用いてアセトアルデヒドガスを分解させた場合に、容積２０Ｌ（リットル）のガラス製容器中のアセトアルデヒドガス濃度を２０ｐｐｍから１ｐｐｍ以下にするための所要時間を、１０分以下、さらに構成によっては６分にまで短縮することができる（請求項８）。
【００５３】
本発明に係る柱状中空構造酸化チタンによる光触媒材料では、たとえ卑金属等の微粒子を担持しない場合であっても、従来の粉末状光触媒では約３０分を要するところを、１５分程度で１ｐｐｍ以下の濃度に達するため、該条件での分解効率は約２倍を示し、相当の分解性能向上が達成されるのであるが、卑金属等微粒子を担持した本発明ではこれをさらに上回る分解性能が達成される。つまり、上記条件で本発明の光触媒材料を従来の粉末状光触媒と比較すると、分解の所要時間は約４分の１から５分の１程度にまで短縮され、約４倍ないし５倍の分解効率が得られ、大幅に分解性能が向上する。
【００５４】
また、卑金属等の微粒子５は、その粒径がより小さくなるように構成することにより、アセトアルデヒド等の有機有害物質の分解が促進され、分解性能が向上する。
【００５５】
酸化チタン光触媒に金属等微粒子を担持することにより光触媒機能が高活性になるのは、光触媒への励起光の吸収により伝導帯に励起された励起電子が金属等微粒子上に集められてプールされ、同時に正孔が光触媒表面に吸着している有機有害物質に向かい移動することによって、強制的に電子−正孔対の再結合確率が減少する状態が形成されるためである。すなわち、電子−正孔対の電荷分離状態の形成によりこれらの再結合が抑制され、周囲の酸素および正孔による光触媒反応および有機有害物質の酸化分解が促進されて、光触媒活性の高感度化が達成されるものである。
【００５６】
また、図において本光触媒材料１０は、金属等の微粒子５が担持された構成をとることにより、光触媒効果を得るために紫外線によって光励起を行う際、その紫外線照射による特有の臭いの発生が低減され、あるいは臭いの発生がなくなる。臭い発生を低減する効果は、Ｐｔ等の貴金属を用いた場合でも有効に認められるが、Ｃｕ等の卑金属またはこれらの化合物によって、より顕著に作用させることができる。
【００５７】
【構成】
図３は、本発明の光触媒材料製造方法の一つとして光析出法を用いた製造方法について、その構成を示すフロー図である。図において本発明の製造方法は、卑金属等が担持されていない光触媒材料を得る原光触媒材料作製工程Ｐ１と、得られた光触媒材料の表面に卑金属等微粒子を担持するための卑金属担持工程Ｐ３とからなり、該卑金属担持工程Ｐ３は、光触媒材料に卑金属化合物溶液を用いた浸漬または塗布等の処理を施す溶液処理工程Ｐ３１と、該溶液処理工程Ｐ３１で処理された光触媒材料に紫外光を照射することにより卑金属等を原光触媒材料の表面に還元析出させて担持する紫外線処理工程Ｐ３２と、を備えて構成される（請求項１０）。
【００５８】
図において該紫外線処理工程Ｐ３２の後には、さらに、該工程Ｐ３２により卑金属等が担持された光触媒材料を乾燥させるための乾燥工程Ｐ３３を設けることができる。
【００５９】
【作用】
図において本発明の光析出法を用いた光触媒材料製造方法では、原光触媒材料作製工程Ｐ１において卑金属等がまだ表面に担持されていない状態の光触媒材料（原光触媒材料）が得られ、次いで卑金属担持工程Ｐ３において該工程Ｐ１により得られた原光触媒材料の表面に、卑金属等の微粒子が担持されるが、該卑金属担持工程Ｐ３のうち溶液処理工程Ｐ３１により、該原光触媒材料に卑金属化合物溶液を用いた浸漬または塗布等の処理が施され、次いで紫外線処理工程Ｐ３２により、該溶液処理工程Ｐ３１で処理された光触媒材料に紫外光が照射されて卑金属等が光触媒材料の表面に還元析出し担持される。さらに乾燥工程Ｐ３３により、卑金属等が担持された光触媒材料が乾燥され、本発明の卑金属等微粒子が担持された光触媒材料が製造される。
【００６０】
前記紫外線処理工程Ｐ３２を経ることによって、前記溶液処理工程Ｐ３１により光触媒材料表面に担持された酸化状態の卑金属等微粒子は還元され、有害有機物質の分解効率を高め、光触媒機能を高性能化することができる。また、紫外線照射の際の特有の臭いの発生を低減、あるいはその発生をなくすることができる。
【００６１】
図４は、図３における原光触媒材料作製工程Ｐ１の構成の一例として、柱状中空構造を有する原光触媒材料の製造工程を示すフロー図である。図４において、柱状中空構造を有する原光触媒材料の製造工程は、光触媒材料の基部とするための結晶核Ｓ１を、有機金属化合物または無機金属化合物を含むゾル溶液Ｓ２に浸漬し、または光触媒材料の基部とするための結晶核Ｓ１に有機金属化合物または無機金属化合物を含むゾル溶液Ｓ２を塗布して、ゲル化による光触媒材料の原型Ｍ３を得るためのゲル化工程４１と、該ゲル化工程４１により得られた該原型Ｍ３を乾燥して固化し、固化した原型Ｍ４を得るための固化工程４２と、該固化した原型Ｍ４を熱処理して、柱状構造または柱状中空構造をとる光触媒結晶体を有する原光触媒材料Ｍ５を得るための熱処理工程４３と、から主として構成される。
【００６２】
図において、ゲル化工程４１により、光触媒材料の基部とするための結晶核Ｓ１は、有機金属化合物または無機金属化合物を含むゾル溶液Ｓ２に浸漬され、または光触媒材料の基部とするための結晶核Ｓ１に有機金属化合物または無機金属化合物を含むゾル溶液Ｓ２が塗布されて、ゲル化による光触媒材料の原型Ｍ３が得られ、次いで固化工程４２により、該ゲル化工程４１で得られた該原型Ｍ３は乾燥されて固化し、固化した原型Ｍ４が得られ、次いで熱処理工程４３により、該固化した原型Ｍ４は熱処理されて、柱状構造または柱状中空構造をとる光触媒結晶体を有する原光触媒材料Ｍ５が得られる。
【００６３】
【構成】
図５は、湿式法による本発明の光触媒材料製造方法について、その構成を示すフロー図である。図において本製造方法は、卑金属等が担持されていない光触媒材料を得る原光触媒材料作製工程Ｐ１と、該工程Ｐ１で得られた原光触媒材料の表面に卑金属等微粒子を担持するための卑金属担持工程Ｐ５とからなり、該卑金属担持工程Ｐ５は、原光触媒材料に卑金属化合物溶液を用いた浸漬または塗布等の処理を施す溶液処理工程Ｐ５１と、該溶液処理工程Ｐ５１で処理された光触媒材料を乾燥する乾燥工程Ｐ５２と、該乾燥工程Ｐ５２で処理された光触媒材料を熱処理する熱処理工程Ｐ５３と、を備えて構成される（請求項１１）。
【００６４】
図において本製造方法では、前記熱処理工程Ｐ５３の後に、前記光触媒材料表面に担持された酸化状態の卑金属微粒子を還元するための還元工程Ｐ５４を設けることができる（請求項１２）。前記原光触媒材料作製工程Ｐ１として、前述の図４に示す工程を経ることにより、柱状中空構造を有する光触媒材料を作製し、これを原光触媒材料とすることができる。
【００６５】
【作用】
図において、湿式法による本発明の光触媒材料製造方法では、原光触媒材料作製工程Ｐ１において卑金属等がまだ表面に担持されていない状態の光触媒材料が得られ、次いで卑金属担持工程Ｐ５において該工程Ｐ１により得られた原光触媒材料の表面に、卑金属等の微粒子が担持されるが、該卑金属担持工程Ｐ５のうち、溶液処理工程Ｐ５１により原光触媒材料に卑金属化合物溶液を用いた浸漬または塗布等の処理が施され、次いで乾燥工程Ｐ５２により該溶液処理工程Ｐ５１で処理された光触媒材料が乾燥され、次いで熱処理工程Ｐ５３により該乾燥工程Ｐ５２で処理された光触媒材料が熱処理されて、本発明の卑金属等微粒子が担持された光触媒材料が製造される。すなわち、有害有機物質の分解効率を高め、光触媒機能を高性能化することができる。また、紫外線照射の際の特有の臭いの発生を低減できる、あるいはその発生のない光触媒材料とすることができる。
【００６６】
図において本製造方法では、前記熱処理工程Ｐ５３の後に設けられる還元工程Ｐ５４により、前記光触媒材料表面に担持された酸化状態の卑金属微粒子が還元される。
【００６７】
【構成】
図６は、ＣＶＤ法による本発明の光触媒材料製造方法について、その構成を示すフロー図である。図において本製造方法は、原光触媒材料を得る原光触媒材料作製工程Ｐ１と、該工程Ｐ１により得られた原光触媒材料の表面に卑金属等微粒子を担持するための卑金属担持工程Ｐ６とからなり、該卑金属担持工程Ｐ６は、熱ＣＶＤ法、プラズマＣＶＤ法またはその他の化学的蒸着法により原光触媒材料の表面に卑金属等微粒子を担持させる化学的蒸着工程である構成をとる（請求項１３）。該原光触媒材料作製工程Ｐ１として、前述の図４に示す工程を経ることにより、柱状中空構造を有する光触媒材料を作製し、これを原光触媒材料とすることができる。
【００６８】
【作用】
図においてＣＶＤ法による本発明の光触媒材料製造方法では、原光触媒材料作製工程Ｐ１において原光触媒材料が得られ、次いで卑金属担持工程Ｐ６において該工程Ｐ１により得られた原光触媒材料の表面に、卑金属等の微粒子が担持されるが、該卑金属担持工程Ｐ６である化学的蒸着工程により、原光触媒材料の表面に卑金属等微粒子が担持され、本発明の卑金属等微粒子が担持された光触媒材料が製造される。
【００６９】
【構成】
図７は、ＳＰＤ法による本発明の光触媒材料製造方法について、その構成を示すフロー図である。図において本製造方法は、原光触媒材料を得る原光触媒材料作製工程Ｐ１と、得られた原光触媒材料の表面に卑金属等微粒子を担持するための卑金属担持工程Ｐ７とからなり、該卑金属担持工程Ｐ７は、卑金属化合物溶液を熱した光触媒材料表面に噴霧することによって熱分解し、これにより卑金属等を原光触媒材料の表面に担持する噴霧熱分解工程である構成をとる（請求項１４）。
【００７０】
【作用】
図においてＳＰＤ法による本発明の光触媒材料製造方法では、原光触媒材料作製工程Ｐ１において原光触媒材料が得られ、次いで卑金属担持工程Ｐ７により、熱した光触媒材料表面に卑金属化合物溶液が噴霧されてこれが熱分解し、これにより卑金属等が原光触媒材料の表面に担持され、本発明の卑金属等微粒子が担持された光触媒材料が製造される。
【００７１】
【構成】
図８は、還元剤使用による本発明の光触媒材料製造方法について、その構成を示すフロー図である。図において本製造方法は、原光触媒材料を得る原光触媒材料作製工程Ｐ１と、得られた原光触媒材料の表面に卑金属等微粒子を担持するための卑金属担持工程Ｐ８とからなり、該卑金属担持工程Ｐ８は、光触媒材料に卑金属化合物溶液を用いた浸漬または塗布等の処理を施す溶液処理工程Ｐ８１と、該溶液処理工程Ｐ８１で処理された光触媒材料に還元剤を加えることにより卑金属等を原光触媒材料の表面に析出させる還元剤添加工程Ｐ８２を備えて構成される（請求項１５）。該還元剤添加工程Ｐ８２の後には、該工程Ｐ８２により処理された光触媒材料を乾燥するための乾燥工程Ｐ８３を設けることができる。
【００７２】
【作用】
図において還元剤使用による本発明の光触媒材料製造方法では、原光触媒材料作製工程Ｐ１において原光触媒材料が得られ、次いで卑金属担持工程Ｐ８のうち、溶液処理工程Ｐ８１により原光触媒材料に卑金属化合物溶液を用いた浸漬または塗布等の処理が施され、次いで還元剤添加工程Ｐ８２により該溶液処理工程Ｐ８１で処理された光触媒材料に還元剤が加えられて、卑金属等が原光触媒材料の表面に析出して担持され、本発明の卑金属等微粒子が担持された光触媒材料が製造される。乾燥工程Ｐ８３を設けた場合、該還元剤添加工程Ｐ８２により処理された光触媒材料が乾燥されて、本発明の卑金属等微粒子が担持された光触媒材料となる。
【００７３】
【構成】
図９は、ＰＶＤ法による本発明の光触媒材料製造方法について、その構成を示すフロー図である。図において本製造方法は、原光触媒材料を得る原光触媒材料作製工程Ｐ１と、得られた原光触媒材料の表面に卑金属等微粒子を担持するための卑金属担持工程Ｐ９とからなり、該卑金属担持工程Ｐ９は、スパッタリング法、真空蒸着法、またはその他のＰＶＤ法により原光触媒材料の表面に卑金属等微粒子を原光触媒材料の表面に担持させる物理的蒸着工程である構成をとる（請求項１６）。
【００７４】
【作用】
図においてＰＶＤ法による本発明の光触媒材料製造方法では、原光触媒材料作製工程Ｐ１において原光触媒材料が得られ、次いで卑金属担持工程Ｐ９において、スパッタリング法、真空蒸着法、またはその他のＰＶＤ法により原光触媒材料の表面に卑金属等微粒子が原光触媒材料の表面に担持され、本発明の卑金属等微粒子が担持された光触媒材料が製造される。
【００７５】
図１０は、本発明の製造方法により光触媒材料にＣｕを担持する具体例について、上述した湿式法、ＰＶＤ法および光析出法による各工程を示したフロー図である。図において湿式法では、既開発柱状酸化チタン光触媒と記される原光触媒材料は、硝酸銅水溶液（Ｃｕ（ＮＯ３）２・３Ｈ２Ｏ）に浸漬され、次いで１５０℃で６０分間乾燥され、次いで大気中において４２０℃で１２０分間熱処理され、次いで選択的に４５０℃雰囲気中で１２０分間水素還元処理され、Ｃｕ担持柱状酸化チタン光触媒が作製される。これは、出発原料である柱状酸化チタン光触媒に比べ、約２倍の分解性能を示すとともに、光触媒反応時に発生する特有の臭いが低減される。
【００７６】
図において一方、物理的蒸着法（ＰＶＤ法）では、柱状酸化チタン光触媒はスパッタ法によりＣｕ微粒子が担持され、Ｃｕ担持柱状酸化チタン光触媒が作製される。これは、出発原料である柱状酸化チタン光触媒に比べ、約２倍の分解性能を示すとともに、光触媒反応時に発生する特有の臭いが低減される。
【００７７】
図において光析出法により、Ｃｕを担持させた柱状構造光触媒材料を作製する方法の一例について、さらに詳細に説明する。
＜１＞  図において既開発柱状酸化チタン光触媒と記される原光触媒材料の作製、すなわち、結晶核、柱状中空酸化チタン光触媒の作製
中性洗剤、イソプロピルアルコール、純水で洗浄処理を施した無アルカリガラス、またはシリカ繊維フィルター（アドバンテック製  ＱＲ−１００）を基板として用い、その基板表面において、有機金属化合物から成るゾル溶液中に結晶核を入れ、または結晶核にゾル溶液を塗布し、固化、熱処理を施すことにより、結晶核上に柱状中空構造を有する酸化チタン結晶を形成し、それぞれ酸化チタン基板、または酸化チタンフィルターとする。触媒担持面積は７５ｍｍ×７５ｍｍとし、酸化チタン担持量は約０．１ｇとする。なお以下においても、同様の触媒担持面積および酸化チタン担持量とする。
【００７８】
有機金属化合物からなるゾル溶液の調整方法例としては、ブタンジオール：３５ｇ、Ｈ２Ｏ：０．４ｇ、硝酸：０．５ｇを混合して溶液とし、この溶液にチタニウムテトライソプロポキシド(以下、「ＴＴＩＰ」と記す。)５ｇを攪拌しながら滴下し、その後４時間常温にて攪拌しゾル溶液を得る。
【００７９】
このようにして得られるゾル溶液中に、各種作製法により作製した結晶核を浸漬し、または各種作製法により酸化チタン基板、または酸化チタンフィルター上に作製した結晶核に前記のようにして得られるゾル溶液を塗布し、乾燥固化、熱処理を施すことにより、結晶核上に酸化チタン結晶を形成する。固化は乾燥機中で到達温度１５０℃〜２００℃、保持時間２時間の条件で行う。熱処理は電気炉中で昇温速度１０℃／ｍｉｎ、到達温度５００℃〜６００℃、保持時間２時間の条件で行う。
【００８０】
各種作製法による結晶核の作製のうち、噴霧熱分解法（ＳＰＤ法）による酸化チタン結晶膜の作製方法は、本願発明者らによる非公知の特許出願（特願２００１−１８１９６９等）に示されている方法に従い、次のように調製する。すなわち、原料液は、ＴＴＩＰにアセチルアセトン（以下、「Ｈａｃａｃ」と記す。）をｍｏｌ比（Ｈａｃａｃ／ＴＴＩＰ）１．０で添加し、これをイソプロピルアルコールで希釈し、攪拌することによって調製する。噴霧熱分解（ＳＰＤ）装置（(株)メイク製  ＹＫII）による成膜条件は、噴霧圧力０．３ＭＰａ、噴霧量１．０ｍｌ／ｓｅｃ、噴霧時間０．５ｍｌ／回、基板温度４５０℃、噴霧回数２００回、で行う。ＳＰＤ法により作製した酸化チタン結晶膜は、走査型電子顕微鏡（以下、「ＳＥＭ」と記す。）による表面観察により、大きさ３０ｎｍ〜１００ｎｍの結晶から構成される酸化チタン結晶膜を、本発明の原光触媒材料として得ることができる。
【００８１】
＜２＞  卑金属の担持＜その１＞担持する卑金属の原料溶液
Ｃｕ化合物として硝酸銅三水和物を用いる場合、これを水で希釈し、濃度を２×１０-５ｍｏｌ／Ｌ（リットル）に調製し硝酸銅水溶液とする。さらにこれに還元剤としてエタノールを１０ｗｔ％添加し、Ｃｕ原料溶液とする。硝酸銅水溶液濃度は２×１０−６ｍｏｌ／Ｌ程度以上のものから用いることができる。溶液濃度が低いほど、光触媒材料の表面に担持させる金属の粒子径を微粒子化することができ、光触媒性能の向上が期待できる。
【００８２】
＜３＞  卑金属の担持＜その２＞光析出工程
Ｃｕ原料溶液中に酸化チタンフィルター等を浸漬し、その上から紫外線を照射する。この操作でＣｕ原料溶液中のＣｕイオンは光触媒の還元作用により還元されてＣｕとなり、酸化チタン表面に析出する。浸漬処理ではなく、スプレー法などで酸化チタン表面にＣｕ原料溶液を塗布した後、紫外線を照射しＣｕを担持させてもよい。
【００８３】
＜４＞  卑金属の担持＜その３＞乾燥工程
酸化チタンフィルターにＣｕを担持した後、純水で洗浄し、光触媒材料を１５０℃で１時間乾燥する。
【００８４】
以上の工程によりＣｕ微粒子が担持され、Ｃｕ担持柱状酸化チタン光触媒が作製される。これは、出発原料である柱状酸化チタン光触媒に比べ、約２倍の分解性能を示すとともに、光触媒反応時に発生する特有の臭いが低減される。
【００８５】
【実施例】
以下、実施例と比較例による試験結果について説明するが、本発明は以下の実施例に限定されるものではない。
表１に、下記に述べる各実施例および比較例の作製方法等をまとめて記す。
【００８６】
【表１】
2005261988.tif 000003
【００８７】
＜実施例１  光析出法によるＣｕ担持光触媒材料＞
上述の光析出法により、柱状中空酸化チタン光触媒材料にＣｕを担持させ、酸化チタンフィルターを作製した。得られた光触媒材料は、ＳＥＭ観察により酸化チタン結晶表面に粒径１〜５０ｎｍのＣｕ微粒子が担持されていることが確認された。
【００８８】
＜実施例２  湿式法によるＣｕ担持光触媒材料＞
硝酸銅三水和物（Ｃｕ（ＮＯ３）２・３Ｈ２Ｏ  和光純薬製  特級）を蒸留水で希釈し、濃度を２×１０−５ｍｏｌ／Ｌ（リットル）に調製した。硝酸銅水溶液中に、酸化チタンフィルターを浸漬し、２４時間放置した。この操作によりＣｕは酸化チタン表面に平衡吸着に達するまで吸着された。酸化チタンフィルターにＣｕを担持した後、これを純水で洗浄した。その後、１５０℃で１時間乾燥させ、空気中にて４５０℃で２時間熱処理した。空気中で熱処理した状態では、Ｃｕ表面は酸化状態にあるため、これを水素雰囲気中で還元した。石英ガラス管に酸化チタンフィルターを充填して、４５０℃で２時間、１０ｖｏｌ％水素−アルゴン混合ガスで還元処理を行った。このようにして得られた光触媒材料は、ＳＥＭ観察により柱状中空酸化チタン結晶表面に粒径１〜５０ｎｍのＣｕ微粒子が担持されていることが確認された。
【００８９】
＜実施例３  ＰＶＤ法によるＣｕ担持光触媒材料＞
ＲＦマグネトロンスパッタリング装置（日本真空技術（株）、ＳＨ−３５０ＥＬ−Ｔ０６）を用いたスパッタ法により行った。成膜室内に柱状中空構造の酸化チタン光触媒の担持された基板をＣｕターゲットに対向させて設置した。ターゲットは、ターゲット純度９９．９９％以上のＣｕターゲットを用いた。油回転ポンプにより１０Ｐａまで排気した。その後、ターボ分子ポンプで排気を行い、成膜室内を所定の真空度にした。次いで、純度９９．９９９％以上のアルゴンガスを導入して成膜室内をアルゴン雰囲気とした。このとき、所定のアルゴンガス圧力（スパッタ圧力）となるように、導入ガス流量とメインバルブの開閉度を調節した。そして直流電源によりＣｕターゲットに電力を印加してＣｕのスパッタリングを行い、設置された酸化チタン基板を回転速度３ｒｐｍで回転させながら、その表面にＣｕ微粒子を担持させた。
【００９０】
Ｃｕ膜の成膜ではなくＣｕ微粒子の担持が目的なので、３分間の短時間で処理を行った。得られた光触媒材料はＳＥＭ観察により、柱状中空構造の酸化チタン結晶表面に粒径１〜５０ｎｍ程度の微粒子が担持されていることが確認された。
【００９１】
＜比較例１＞
上述のＣｕ微粒子担持処理を施さない柱状中空構造の酸化チタン基板を比較例１とした。
【００９２】
＜比較例２＞
市販の粉末状光触媒材料（日本エアロジル製  Ｐ−２５）を比較例２とした。ＳＥＭを用いた表面観察では、これは粒径２０〜３０ｎｍ程度の酸化チタン粒子から構成されていた。
【００９３】
＜特性評価方法＞
光触媒機能の評価として、有害物質であるアセトアルデヒドの分解試験を実施した。試験方法は、まず、作製した酸化チタン光触媒体（触媒担持面積７５ｍｍ×７５ｍｍ、酸化チタン担持量約０．１ｇ）を容積２０Ｌ（リットル）のガラス製の容器に入れ、容器内を人工空気で置換したのち、アセトアルデヒドガスを２０ｐｐｍとなるように容器内に注入した。次に、波長２５４ｎｍの殺菌灯を酸化チタン光触媒体に照射し、容器内のアセトアルデヒド濃度が１ｐｐｍ以下になるまでに要する時間をガスモニターにて測定した。作製した酸化チタン光触媒体の表面観察は、ＳＥＭにより行った。用いた人工空気（日本酸素(株)製）のガス組成は、窒素７８％、酸素２１％、アルゴン０．９％、炭酸ガス（ＣＯ、ＣＯ２、ＣＨ４）０．０３％、残りは水分である。
【００９４】
紫外線照射の際の特有の臭い発生の有無は、５名の試験者による官能評価で行った。特有の臭いが明らかに発生したものは「有り」、特有の臭いが全く認められなかったものは「無し」、「有り」ほど顕著ではないがある程度の臭いが認められたものは「やや有り」とし、その結果を総合して判断することとした。
表２に各実施例および比較例における特性評価結果、表３に官能評価結果を示す。
【００９５】
【表２】
2005261988.tif 000004
【００９６】
【表３】
2005261988.tif 000005
【００９７】
表２の結果から以下のことがわかる。
比較例１は、高さ３０００〜５０００ｎｍ、幅３００〜５００ｎｍの柱状中空結晶である光触媒結晶体からなる集合体を形成していることが、ＳＥＭ観察により確認された。所定容積空間内における濃度２０ｐｐｍのアセトアルデヒドガスを１ｐｐｍ以下に低減するのに要する時間、すなわちアセトアルデヒドの分解時間（以下、単に「アセトアルデヒドの分解時間」という。）は１５ｍｉｎであり、後述する比較例２と比較して約２分の１にまで分解所要時間が短縮され、分解効率は約２倍にまで向上し、本発明の卑金属微粒子担持技術を適用しない段階のものであっても、既に従来技術よりも十分に分解性能が高く、高活性の光触媒機能を有するものであることが示された。紫外線を照射したところＴｉＯ２光触媒特有の臭いが発生した。
【００９８】
粉末状の光触媒材料である比較例２は、粒径２０〜３０ｎｍの酸化チタン粒子が多数存在していることがＳＥＭにより確認された。アセトアルデヒドの分解時間は２８ｍｉｎだった。紫外線を照射したところＴｉＯ２光触媒特有の臭いが発生した。
【００９９】
上記比較例１および２に対し、実施例１〜３は、柱状中空構造を有する酸化チタン結晶光触媒材料であって、卑金属担持処理を施すことにより、柱状中空構造の酸化チタン結晶光触媒の表面に粒径１〜５０ｎｍのＣｕ微粒子を担持させたものである。以下に各実施例の結果を示す。
【０１００】
実施例１は、光析出法により柱状中空構造の酸化チタン光触媒にＣｕ微粒子を担持させた光触媒材料である。得られた光触媒材料は、柱状中空構造の酸化チタン結晶表面に粒径１〜５０ｎｍ程度のＣｕ微粒子が担持されていると予想される。
【０１０１】
アセトアルデヒドの分解時間は６ｍｉｎであり、比較例２の２８ｍｉｎと比較して分解時間は４分の１〜５分の1にまで短縮することができ、分解効率は４〜５倍以上にまで向上し、従来技術の特性を極めて大きく改良することができた。
【０１０２】
また、比較例１の１５ｍｉｎと比較しても分解時間は約５分の２にまで短縮することができ、分解効率は約２．５倍にまで向上し、柱状中空構造の酸化チタン光触媒材料の特性をも大幅に改良することができ、非常に分解性能が高く、高活性の光触媒機能を有する光触媒材料であることが示された。紫外線を照射したところＴｉＯ２光触媒特有の臭いは全く発生しなかった。
【０１０３】
実施例２は還元処理を含む湿式法により柱状中空構造の酸化チタン光触媒にＣｕ微粒子を担持させた光触媒材料である。得られた光触媒材料は、柱状中空構造の酸化チタン結晶表面に粒径１〜５０ｍｎ程度のＣｕ微粒子が担持させていると予想される。
【０１０４】
アセトアルデヒドの分解時間は６ｍｉｎであり、比較例２の２８ｍｉｎと比較して分解時間は４分の１〜５分の１にまで短縮することができ、分解効率は４〜５倍以上にまで向上し、従来技術の特性を極めて大きく改良することができた。
【０１０５】
また、比較例１の１５ｍｉｎと比較しても分解時間は約５分の２にまで短縮することができ、分解効率は約２．５倍にまで向上し、柱状中空構造の酸化チタン光触媒材料の特性をも大幅に改良することができ、非常に分解性能が高く、高活性の光触媒機能を有する光触媒材料であることが示された。紫外線を照射したところＴｉＯ２光触媒特有の臭いは全く発生しなかった。
【０１０６】
実施例３は、ＰＶＤ法の一つであるスパッタ法により柱状中空構造の酸化チタン光触媒にＣｕ微粒子を担持させた光触媒材料である。得られた光触媒材料は、柱状中空構造の酸化チタン結晶表面に粒径１〜５０ｎｍ程度のＣｕ微粒子が担持されていると予想される。
【０１０７】
アセトアルデヒドの分解時間は８ｍｉｎであり、比較例２の２８ｍｉｎと比較して分解時間は３分の１にまで短縮することができ、分解効率は３倍以上にまで向上し、従来技術の特性を極めて大きく改良することができた。
【０１０８】
また、比較例１の１５ｍｉｎと比較しても分解時間は約２分の１にまで短縮することができ、分解効率は約２倍にまで向上し、柱状中空構造の酸化チタン光触媒材料の特性をも大幅に改良することができ、非常に分解性能が高く、高活性の光触媒機能を有する光触媒材料であることが示された。紫外線を照射したところＴｉＯ２光触媒特有の臭いは全く発生しなかった。
【０１０９】
実施例１〜３ではＣｕを担持卑金属としたが、その他、Ｆｅ、Ｎｉ、Ｚｎ、Ｃｏ、Ｖ、Ｚｒ、Ｍｎを光触媒の表面に担持させても、光触媒機能の高活性化を達成することができる。このことは実験により確認済みである。
【０１１０】
また、実施例１〜３では光析出法、湿式法、物理的蒸着法を用いてＣｕを担持したが、これら以外にも化学的蒸着法、噴霧熱分解法、化学析出法などを用いてＣｕを担持させても、同様の効果が得られる。このことは実験により確認済みである。
【０１１１】
なお、特性の評価はアセトアルデヒドだけではなく、トルエン、キシレン、スチレン、トリメチルアミン等他の有機化合物でも行い、本発明の卑金属担持の光触媒材料はこれらにおいてもアセトアルデヒドの場合と同様の分解性能、高活性の光触媒機能を有することが確認された。
【０１１２】
【発明の効果】
本発明に係る光触媒材料およびその製造方法によれば、以上のように構成されているため、極めて高活性の光触媒機能を達成することができる。特に卑金属を担持する方法によれば、これを低コストにて実現することができる。  また、光触媒材料の飛散や脱落がなくて取り扱いが容易であり、環境浄化装置等にも組み込みやすく、製造コストを低減することができる。
【０１１３】
また、これに加えて本発明に係る光触媒材料は、紫外線照射の際に発生する特有の臭いを低減することができる。
【０１１４】
そして本発明に係る光触媒材料は、極めて高活性の光触媒機能により、清浄機能、抗菌機能、脱臭機能、防汚機能等において顕著な効果を有し、空気清浄機、脱臭機、冷暖房機等の各種空調機器あるいは清水器や水質浄化機器などの環境浄化装置に、広く応用することができる。
【図面の簡単な説明】
【図１】本発明の光触媒材料の外観を示す概念図である。
【図２】本発明の柱状中空構造を有する酸化チタン結晶による光触媒材料の外観を示す概念図である。
【図３】光析出法による本発明の光触媒材料製造方法について、その構成を示すフロー図である。
【図４】図３等における原光触媒材料作製工程の構成の一例として、柱状中空構造を有する原光触媒材料の製造工程を示すフロー図である。
【図５】湿式法による本発明の光触媒材料製造方法について、その構成を示すフロー図である。
【図６】ＣＶＤ法による本発明の光触媒材料製造方法について、その構成を示すフロー図である。
【図７】ＳＰＤ法による本発明の光触媒材料製造方法について、その構成を示すフロー図である。
【図８】還元剤使用による本発明の光触媒材料製造方法について、その構成を示すフロー図である。
【図９】ＰＶＤ法による本発明の光触媒材料製造方法について、その構成を示すフロー図である。
【図１０】本発明の製造方法により光触媒材料にＣｕを担持する具体例について、その工程を示したフロー図である。
【符号の説明】
１…光触媒材料担持体、  ２…基部（結晶核）、  ３…光触媒結晶体（柱状構造の酸化チタン結晶)、  ４…金属または金属化合物の微粒子、  ５…卑金属または卑金属化合物微粒子、  ８、１０…光触媒材料、  １８、２０…光触媒体、  Ｐ１…原光触媒材料作製工程、  Ｐ３…卑金属担持工程（光析出法）、  Ｐ３１…溶液処理工程、  Ｐ３２…紫外線照射工程、  Ｐ３３…乾燥工程、  Ｐ５…卑金属担持工程（湿式法）、  Ｐ５１…溶液処理工程、  Ｐ５２…乾燥工程、
Ｐ５３…熱処理工程、  Ｐ５４…還元工程、  Ｐ６…卑金属担持工程（ＣＶＤ法）、  Ｐ７…卑金属担持工程（ＳＰＤ法）、  Ｐ８…卑金属担持工程（還元剤使用）、  Ｐ８１…溶液処理工程、  Ｐ８２…還元剤添加工程、  Ｐ８３…乾燥工程、  Ｐ９…卑金属担持工程（ＰＶＤ法）、
４１…ゲル化工程、  ４２…固化工程、  ４３…熱処理工程、  Ｓ１…結晶核、Ｓ２…ゾル溶液、  Ｍ３…光触媒材料の原型、  Ｍ４…固化した原型、Ｍ５…原光触媒材料
【図１】
2005261988.tif 000006
【図２】
2005261988.tif 000007
【図３】
2005261988.tif 000008
【図４】
2005261988.tif 000009
【図５】
2005261988.tif 000010
【図６】
2005261988.tif 000011
【図７】
2005261988.tif 000012
【図８】
2005261988.tif 000013
【図９】
2005261988.tif 000014
【図１０】
2005261988.tif 000015
【手続補正書】
【提出日】平成14年9月30日(2002.9.30)
【手続補正１】
【補正対象書類名】図面
【補正対象項目名】図７
【補正方法】変更
【補正の内容】
【図７】
2005261988.tif 000016
【手続補正２】
【補正対象書類名】図面
【補正対象項目名】図９
【補正方法】変更
【補正の内容】
【図９】
2005261988.tif 000017